(57)【要約】【課題】高感度で、かつ、より白色に近い明室環境下での作業ができる感光性平版印刷版の画像形成方法を提供する。【解決手段】親水性表面を有する支持体上に、付加重合可能なエチレン性二重結合含有単量体、光重合開始剤組成物、高分子結合材及び３９０〜４３０ｎｍの間に吸収極大を有する色素を含有する感光性組成物を塗設して製造され、かつ、画像形成可能な最小レーザー露光量が１．０〜１００μＪ／ｃｍ２である感光性平版印刷版を、４４０ｎｍ以下の波長をカットし４４０〜７００ｎｍの光線透過率が７００ｎｍでの光線透過率（Ｉ７００）に対して０．８００≦Ｉ７００＜１．００である非黄色安全光のもとで取り扱った後に画像形成することを特徴とする感光性平版印刷版の画像形成方法。【選択図】        なし【特許請求の範囲】
【請求項１】
親水性表面を有する支持体上に、付加重合可能なエチレン性二重結合含有単量体、光重合開始剤組成物、高分子結合材及び３９０〜４３０ｎｍの間に吸収極大を有する色素を含有する感光性組成物を塗設して製造され、かつ、画像形成可能な最小レーザー露光量が１．０〜１００μＪ／ｃｍ２である感光性平版印刷版を、４４０ｎｍ以下の波長をカットし４４０〜７００ｎｍの光線透過率が７００ｎｍでの光線透過率（Ｉ７００）に対して０．８００≦Ｉ７００＜１．００である非黄色安全光のもとで取り扱った後に画像形成することを特徴とする感光性平版印刷版の画像形成方法。
【請求項２】
光重合開始剤組成物が、モノアルキルトリアリールボレート化合物を含有することを特徴とする請求項１記載の感光性平版印刷版の画像形成方法。
【請求項３】
光重合開始剤組成物が、鉄アレーン錯体化合物を含有することを特徴とする請求項１記載の感光性平版印刷版の画像形成方法。
【請求項４】
光重合開始剤組成物が、下記一般式（１）又は下記一般式（２）で表される構造から選ばれる少なくとも一種の臭素化合物を含有することを特徴とする請求項１〜３のいずれか１項記載の感光性平版印刷版の画像形成方法。
一般式（１）  Ｒ１−ＣＢｒ２−（Ｃ＝Ｏ）−Ｒ２
（式中、Ｒ１は、水素原子、臭素原子、アルキル基、アリール基、アシル基、アルキルスルホニル基、アリールスルホニル基、シアノ基を表す。Ｒ２は、一価の置換基を表す。Ｒ１とＲ２が結合して環を形成してもかまわない。）
一般式（２）  ＣＢｒ３−（Ｃ＝Ｏ）−Ｘ−Ｒ３
（式中、Ｒ３は、一価の置換基を表す。Ｘは、−Ｏ−、−ＮＲ４−を表す。Ｒ４は、水素原子、アルキル基を表す。Ｒ３とＲ４が結合して環を形成してもかまわない。）
【請求項５】
付加重合可能なエチレン性二重結合含有単量体が、分子内に三級アミノ基を含有することを特徴とする請求項１〜４のいずれか１項記載の感光性平版印刷版の画像形成方法。
【請求項６】
付加重合可能なエチレン性二重結合含有単量体が、分子内に三級アミノ基を含有する多価アルコール、ジイソシアネート化合物、および分子内にヒドロキシル基と付加重合可能なエチレン性二重結合を含有する化合物の反応生成物であることを特徴とする請求項５記載の感光性平版印刷版の画像形成方法。
【請求項７】
３９０〜４３０ｎｍの間に吸収極大を有する色素が２−アシルフェノールジフルオロボレート構造を有する色素であることを特徴とする請求項１〜６のいずれか１項記載の感光性平版印刷版の画像形成方法。
【請求項８】
感光性平版印刷版の感光性組成物を塗設した層の上に、４２０ｎｍ以上の吸収極大波長を有し、かつ記録波長において透明な色素を含有する層を有することを特徴とする請求項１〜７のいずれか１項記載の感光性平版印刷版の画像形成方法。
【発明の詳細な説明】
【０００１】
【発明の属する技術分野】
本発明は、感光性平版印刷版の画像形成方法に関し、更に詳しくは、白色に近い明室環境下での作業ができる感光性平版印刷版の画像形成方法に関する。
【０００２】
【従来の技術】
レーザーでデジタルデータを記録するＣＴＰ用版材においては、記録時間短縮の為、高感度であることが求められている。さらに、近年、作業性の点で、暗室ではなく黄色灯や白色灯下での取り扱い性（明室化）の要求も高まっている。一方、高出力かつ小型の波長３９０〜４３０ｎｍの青紫色レーザーが容易に入手できるようになり、このレーザー波長に適した感光性平版印刷版を開発することにより明室化がはかられて（例えば、特許文献１〜３参照。）来ている。しかしこれらの技術では、黄色灯または、黄橙色灯であれば充分な明るさが得られるとして作業上問題ないとしているが、作業者への心理的影響は好ましくなく、白色、もしくは、より白色に近い環境下での作業が依然として望まれている。
【０００３】
【特許文献１】
特開２０００−９８６０５号公報  （第２〜３頁段落番号０００５〜００１０）
【０００４】
【特許文献２】
特開２０００−１４７７６３号公報  （第３頁段落番号０００６〜００１４）
【０００５】
【特許文献３】
特開２００２−２０２５９４号公報  （第２頁段落番号０００４〜０００５）
【０００６】
【発明が解決しようとする課題】
本発明の目的は、高感度を達成し、かつ、より白色に近い明室環境下での作業ができる感光性平版印刷版の画像形成方法を提供することにある。
【０００７】
【課題を解決するための手段】
本発明の上記目的は、以下の構成によって達成された。
【０００８】
１．親水性表面を有する支持体上に、付加重合可能なエチレン性二重結合含有単量体、光重合開始剤組成物、高分子結合材及び３９０〜４３０ｎｍの間に吸収極大を有する色素を含有する感光性組成物を塗設して製造され、かつ、画像形成可能な最小レーザー露光量が１．０〜１００μＪ／ｃｍ２である感光性平版印刷版を、４４０ｎｍ以下の波長をカットし４４０〜７００ｎｍの光線透過率が７００ｎｍでの光線透過率（Ｉ７００）に対して０．８００≦Ｉ７００＜１．００である非黄色安全光のもとで取り扱った後に画像形成することを特徴とする感光性平版印刷版の画像形成方法。
【０００９】
２．光重合開始剤組成物が、モノアルキルトリアリールボレート化合物を含有することを特徴とする前記１記載の感光性平版印刷版の画像形成方法。
【００１０】
３．光重合開始剤組成物が、鉄アレーン錯体化合物を含有することを特徴とする前記１記載の感光性平版印刷版の画像形成方法。
【００１１】
４．光重合開始剤組成物が、前記一般式（１）又は前記一般式（２）で表される構造から選ばれる少なくとも一種の臭素化合物を含有することを特徴とする前記１〜３のいずれか１項記載の感光性平版印刷版の画像形成方法。
【００１２】
５．付加重合可能なエチレン性二重結合含有単量体が、分子内に三級アミノ基を含有することを特徴とする前記１〜４のいずれか１項記載の感光性平版印刷版の画像形成方法。
【００１３】
６．付加重合可能なエチレン性二重結合含有単量体が、分子内に三級アミノ基を含有する多価アルコール、ジイソシアネート化合物、および分子内にヒドロキシル基と付加重合可能なエチレン性二重結合を含有する化合物の反応生成物であることを特徴とする前記５記載の感光性平版印刷版の画像形成方法。
【００１４】
７．３９０〜４３０ｎｍの間に吸収極大を有する色素が２−アシルフェノールジフルオロボレート構造を有する色素であることを特徴とする前記１〜６のいずれか１項記載の感光性平版印刷版の画像形成方法。
【００１５】
８．感光性平版印刷版の感光性組成物を塗設した層の上に、４２０ｎｍ以上の吸収極大波長を有し、かつ記録波長において透明な色素を含有する層を有することを特徴とする前記１〜７のいずれか１項記載の感光性平版印刷版の画像形成方法。
【００１６】
本発明を更に詳しく説明する。本発明の感光性平版印刷版は、紫外光領域のレーザー、その中でも３９０〜４３０ｎｍ、特には４００〜４２０ｎｍの波長領域で安定的に発振できる青紫色の半導体レーザーで露光される。記録時間を短縮するため、画像形成可能な最小露光量は１００μＪ／ｃｍ２以下である必要があるが、５０μＪ／ｃｍ２以下が好ましく、３５μＪ／ｃｍ２以下が更に好ましい。尚、下限は小さい程好ましいが、通常１μＪ／ｃｍ２以上であり、実用的には、２．５μＪ／ｃｍ２以上である。
【００１７】
本発明の非黄色安全光は、４４０ｎｍ以下の波長をカットし４４０ｎｍより上から７００ｎｍより下の光線透過率が７００ｎｍでの光線透過率（Ｉ７００）に対して０．８００≦Ｉ７００＜１．００であることを特徴とする。通常の黄色安全灯は５２０ｎｍ以下の波長をカットし、白色安全灯は４００ｎｍ以下の波長をカットする。本発明の安全光も４４０ｎｍ以下の波長をカットしただけでは薄黄色を呈するため、４４０〜７００ｎｍの光線透過率が７００ｎｍでの光線透過率（Ｉ７００）に対して０．８００≦Ｉ７００＜１．００になるように調節することでその黄色を吸収し、より白色に近い色を実現できた。具体的には、市販の蛍光灯に上記特性を有するカットフィルターをセットすることで達成できるが、このカットフィルターとして、例えば、安中特殊硝子製作所（株）製のアクリル製ＵＶカットフィルター・ノンイエロータイプを使用することが出来る。
【００１８】
なお、明るさとしては作業性と感光性平版印刷版の光カブリ耐性の面から２００〜４００ルクスが好ましい。また、感光性平版印刷版が露光現像処理されるまでに安全光下で扱われる場面としては、段ボール包装からの版の取り出し、プレートセッターのカセットへの装填、プレートセッターへの版の挿入等があり通常は５分以内と考えられるが、予期せぬトラブルが発生した場合に備えて、４０分間は放置されても問題ないことが望ましい。なお、ここで問題ないというのは、感光性平版印刷版を安全光下で扱ったのち、露光現像処理を施した後、現像インキを用いてインキ盛を行なった場合に非画像部にインキの付着が全く認められない状態のことをいう。
【００１９】
本発明の光重合開始剤組成物は、光重合開始剤として、モノアルキルトリアリールボレート化合物、鉄アレーン錯体化合物が好ましく用いられる。
【００２０】
モノアルキルトリアリールボレート化合物としては、特開昭６２−１５０２４２号、特開昭６２−１４３０４４号に記載される化合物等挙げられるが、更に好ましい具体例としては、テトラ−ｎ−ブチルアンモニウム・ｎ−ブチル−トリナフタレン−１−イル−ボレート、テトラ−ｎ−ブチルアンモニウム・ｎ−ブチル−トリフェニル−ボレート、テトラ−ｎ−ブチルアンモニウム・ｎ−ブチル−トリ−（４−ｔｅｒｔ−ブチルフェニル）−ボレート、テトラ−ｎ−ブチルアンモニウム・ｎ−ヘキシル−トリ−（３−クロロ−４−メチルフェニル）−ボレート、テトラ−ｎ−ブチルアンモニウム・ｎ−ヘキシル−トリ−（３−フルオロフェニル）−ボレート等が挙げられる。
【００２１】
鉄アレーン錯体化合物としては、特開昭５９−２１９３０７号に記載される化合物等挙げられるが、更に好ましい具体例としては、η−ベンゼン−（η−シクロペンタジエニル）鉄・ヘキサフルオロホスフェート、η−クメン−（η−シクロペンタジエニル）鉄・ヘキサフルオロホスフェート、η−フルオレン−（η−シクロペンタジエニル）鉄・ヘキサフルオロホスフェート、η−ナフタレン−（η−シクロペンタジエニル）鉄・ヘキサフルオロホスフェート、η−キシレン−（η−シクロペンタジエニル）鉄・ヘキサフルオロホスフェート、η−ベンゼン−（η−シクロペンタジエニル）鉄・テトラフルオロボレート等が挙げられる。
【００２２】
その他に任意の光重合開始剤の併用が可能である。例えばＪ．コーサー（Ｊ．Ｋｏｓａｒ）著「ライト・センシテイブ・システムズ」第５章に記載されるようなカルボニル化合物、有機硫黄化合物、過硫化物、レドックス系化合物、アゾ並びにジアゾ化合物、ハロゲン化合物、光還元性色素などが挙げられる。更に具体的な化合物は英国特許１，４５９，５６３号に開示されている。
【００２３】
即ち、併用が可能な光重合開始剤としては、次のようなものを使用することができる。
【００２４】
ベンゾインメチルエーテル、ベンゾイン−ｉ−プロピルエーテル、α，α−ジメトキシ−α−フェニルアセトフェノン等のベンゾイン誘導体；ベンゾフェノン、２，４−ジクロロベンゾフェノン、ｏ−ベンゾイル安息香酸メチル、４，４′−ビス（ジメチルアミノ）ベンゾフェノン等のベンゾフェノン誘導体；２−クロロチオキサントン、２−ｉ−プロピルチオキサントン等のチオキサントン誘導体；２−クロロアントラキノン、２−メチルアントラキノン等のアントラキノン誘導体；Ｎ−メチルアクリドン、Ｎ−ブチルアクリドン等のアクリドン誘導体；α，α−ジエトキシアセトフェノン、ベンジル、フルオレノン、キサントン、ウラニル化合物の他、特公昭５９−１２８１号、同６１−９６２１号ならびに特開昭６０−６０１０４号記載のトリアジン誘導体；特開昭５９−１５０４号、同６１−２４３８０７号記載の有機過酸化物；特公昭４３−２３６８４号、同４４−６４１３号、同４４−６４１３号、同４７−１６０４号ならびに米国特許３，５６７，４５３号記載のジアゾニウム化合物；米国特許２，８４８，３２８号、同２，８５２，３７９号ならびに同２，９４０，８５３号記載の有機アジド化合物；特公昭３６−２２０６２号、同３７−１３１０９号、同３８−１８０１５号ならびに同４５−９６１０号記載のｏ−キノンジアジド類；特公昭５５−３９１６２号、特開昭５９−１４０２３号ならびに「マクロモレキュルス（Ｍａｃｒｏｍｏｌｅｃｕｌｅｓ）」１０巻，１３０７頁（１９７７年）記載の各種オニウム化合物；特開昭５９−１４２２０５号記載のアゾ化合物；特開平１−５４４４０号、ヨーロッパ特許１０９，８５１号、同１２６，７１２号ならびに「ジャーナル・オブ・イメージング・サイエンス（Ｊ．Ｉｍａｇ．Ｓｃｉ．）」３０巻，１７４頁（１９８６年）記載の金属アレン錯体；特願平４−５６８３１号及び同４−８９５３５号記載の（オキソ）スルホニウム有機硼素錯体；「コーディネーション・ケミストリー・レビュー（Ｃｏｏｒｄｉｎａｔｉｏｎ  Ｃｈｅｍｉｓｔｒｙ  Ｒｅｖｉｅｗ）」８４巻，８５〜２７７頁（１９８８年）ならびに特開平２−１８２７０１号記載のルテニウム等の遷移金属を含有する遷移金属錯体；特開平３−２０９４７７号記載の２，４，５−トリアリールイミダゾール二量体；四臭化炭素、特開昭５９−１０７３４４号記載の有機ハロゲン化合物等。
【００２５】
さらに、前記一般式（１）又は（２）で表される構造から選ばれる少なくとも一種の臭素化合物を含有させることで、高感度を保ちながら、耐刷性を向上させることができる。
【００２６】
前記一般式（１）で表される臭素化合物の代表的な具体例（ＢＲ１〜ＢＲ６６）を以下に挙げるが、本発明はこれらに限定されるものではない。尚、一般式（２）で表される臭素化合物の好ましい具体例としては下記ＢＲ２〜ＢＲ４７の化合物である。
【００２７】
【化１】
2004240093.tif 000002
【００２８】
【化２】
2004240093.tif 000003
【００２９】
【化３】
2004240093.tif 000004
【００３０】
【化４】
2004240093.tif 000005
【００３１】
【化５】
2004240093.tif 000006
【００３２】
【化６】
2004240093.tif 000007
【００３３】
【化７】
2004240093.tif 000008
【００３４】
【化８】
2004240093.tif 000009
【００３５】
本発明では、３９０〜４３０ｎｍの間に吸収極大を有する色素を増感色素として用いる。上記吸収極大を有する増感色素の例としては、クマリン系化合物、シアニン系化合物、メロシアニン系化合物、２−アシルフェノールジフルオロボレート系化合物、バルビツール系化合物、スチリル系化合物、アゾ系化合物、アクリジン系化合物、ポルフィン系化合物、ピラン系化合物等が挙げられるが、なかでも下記一般式（３）の構造を有する２−アシルフェノールジフルオロボレート系化合物が好ましい。
【００３６】
【化９】
2004240093.tif 000010
【００３７】
Ｒ１、Ｒ２、Ｒ３は、それぞれ独立に、水素原子又は置換基を表し、少なくともＲ１とＲ２、もしくはＲ２とＲ３が連結し環を形成する。
【００３８】
さらに、下記一般式（４）の構造で表される化合物が、より好ましい。
【００３９】
【化１０】
2004240093.tif 000011
【００４０】
Ｒ４は水素原子、置換基を有していてもよいアルキル基、置換基を有していてもよいアルケニル基、置換基を有していてもよいアリール基又は置換基を有していてもよい複素環基を表す。Ｒ５、Ｒ６は連結して環を形成しうる置換基を表す。Ｘ１、Ｘ２はそれぞれ独立に、−ＣＲ７Ｒ８−、−Ｏ−、−Ｓ−、−ＮＲ９−を表す。Ｒ７、Ｒ８、Ｒ９はそれぞれ独立に、水素原子、置換基を有していてもよいアルキル基、置換基を有していてもよいアルケニル基、置換基を有していてもよいアリール基又は置換基を有していてもよい複素環基を表す。
【００４１】
一般式（３）又は一般式（４）で表される増感色素の一例を以下に示すが、本発明はこれらに限定されるものではない。
【００４２】
【化１１】
2004240093.tif 000012
【００４３】
上述した光重合開始剤の配合量は特に限定されないが、好ましくは、付加重合又は架橋可能な化合物１００重合部に対して０．１〜２０質量部である。光重合開始剤と増感色素の配合比率は、モル比で１：１００〜１００：１の範囲が好ましい。
【００４４】
本発明に係る付加重合可能なエチレン性二重結合を含有する単量体には、一般的なラジカル重合性のモノマー類、紫外線硬化樹脂に一般的に用いられる分子内に付加重合可能なエチレン性二重結合を複数有する多官能モノマー類や、多官能オリゴマー類を用いることができる。該化合物に限定は無いが、好ましいものとして、例えば、２−エチルヘキシルアクリレート、２−ヒドロキシプロピルアクリレート、グリセロールアクリレート、テトラヒドロフルフリルアクリレート、フェノキシエチルアクリレート、ノニルフェノキシエチルアクリレート、テトラヒドロフルフリルオキシエチルアクリレート、テトラヒドロフルフリルオキシヘキサノリドアクリレート、１，３−ジオキサンアルコールのε−カプロラクトン付加物のアクリレート、１，３−ジオキソランアクリレート等の単官能アクリル酸エステル類、或いはこれらのアクリレートをメタクリレート、イタコネート、クロトネート、マレエートに代えたメタクリル酸、イタコン酸、クロトン酸、マレイン酸エステル、例えば、エチレングリコールジアクリレート、トリエチレングルコールジアクリレート、ペンタエリスリトールジアクリレート、ハイドロキノンジアクリレート、レゾルシンジアクリレート、ヘキサンジオールジアクリレート、ネオペンチルグリコールジアクリレート、トリプロピレングリコールジアクリレート、ヒドロキシピバリン酸ネオペンチルグリコールのジアクリレート、ネオペンチルグリコールアジペートのジアクリレート、ヒドロキシピバリン酸ネオペンチルグリコールのε−カプロラクトン付加物のジアクリレート、２−（２−ヒドロキシ−１，１−ジメチルエチル）−５−ヒドロキシメチル−５−エチル−１，３−ジオキサンジアクリレート、トリシクロデカンジメチロールアクリレート、トリシクロデカンジメチロールアクリレートのε−カプロラクトン付加物、１，６−ヘキサンジオールのジグリシジルエーテルのジアクリレート等の２官能アクリル酸エステル類、或いはこれらのアクリレートをメタクリレート、イタコネート、クロトネート、マレエートに代えたメタクリル酸、イタコン酸、クロトン酸、マレイン酸エステル、例えばトリメチロールプロパントリアクリレート、ジトリメチロールプロパンテトラアクリレート、トリメチロールエタントリアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、ジペンタエリスリトールヘキサアクリレートのε−カプロラクトン付加物、ピロガロールトリアクリレート、プロピオン酸・ジペンタエリスリトールトリアクリレート、プロピオン酸・ジペンタエリスリトールテトラアクリレート、ヒドロキシピバリルアルデヒド変性ジメチロールプロパントリアクリレート等の多官能アクリル酸エステル酸、或いはこれらのアクリレートをメタクリレート、イタコネート、クロトネート、マレエートに代えたメタクリル酸、イタコン酸、クロトン酸、マレイン酸エステル等を挙げることができる。
【００４５】
また、プレポリマーも上記同様に使用することができる。プレポリマーとしては、後述する様な化合物等が挙げることができ、また、適当な分子量のオリゴマーにアクリル酸、又はメタクリル酸を導入し、光重合性を付与したプレポリマーも好適に使用できる。これらプレポリマーは、１種又は２種以上を併用してもよいし、上述の単量体及び／又はオリゴマーと混合して用いてもよい。
【００４６】
プレポリマーとしては、例えばアジピン酸、トリメリット酸、マレイン酸、フタル酸、テレフタル酸、ハイミック酸、マロン酸、こはく酸、グルタール酸、イタコン酸、ピロメリット酸、フマル酸、グルタール酸、ピメリン酸、セバシン酸、ドデカン酸、テトラヒドロフタル酸等の多塩基酸と、エチレングリコール、プロピレングルコール、ジエチレングリコール、プロピレンオキサイド、１，４−ブタンジオール、トリエチレングリコール、テトラエチレングリコール、ポリエチレングリコール、グリセリン、トリメチロールプロパン、ペンタエリスリトール、ソルビトール、１，６−ヘキサンジオール、１，２，６−ヘキサントリオール等の多価のアルコールの結合で得られるポリエステルに（メタ）アクリル酸を導入したポリエステルアクリレート類、例えば、ビスフェノールＡ・エピクロルヒドリン・（メタ）アクリル酸、フェノールノボラック・エピクロルヒドリン・（メタ）アクリル酸のようにエポキシ樹脂に（メタ）アクリル酸を導入したエポキシアクリレート類、例えば、エチレングリコール・アジピン酸・トリレンジイソシアネート・２−ヒドロキシエチルアクリレート、ポリエチレングリコール・トリレンジイソシアネート・２−ヒドロキシエチルアクリレート、ヒドロキシエチルフタリルメタクリレート・キシレンジイソシアネート、１，２−ポリブタジエングリコール・トリレンジイソシアネート・２−ヒドロキシエチルアクリレート、トリメチロールプロパン・プロピレングリコール・トリレンジイソシアネート・２−ヒドロキシエチルアクリレートのように、ウレタン樹脂に（メタ）アクリル酸を導入したウレタンアクリレート、例えば、ポリシロキサンアクリレート、ポリシロキサン・ジイソシアネート・２−ヒドロキシエチルアクリレート等のシリコーン樹脂アクリレート類、その他、油変性アルキッド樹脂に（メタ）アクリロイル基を導入したアルキッド変性アクリレート類、スピラン樹脂アクリレート類等のプレポリマーが挙げられる。
【００４７】
本発明の感光性組成物には、ホスファゼンモノマー、トリエチレングリコール、イソシアヌール酸ＥＯ（エチレンオキシド）変性ジアクリレート、イソシアヌール酸ＥＯ変性トリアクリレート、ジメチロールトリシクロデカンジアクリレート、トリメチロールプロパンアクリル酸安息香酸エステル、アルキレングリコールタイプアクリル酸変性、ウレタン変性アクリレート等の単量体及び該単量体から形成される構成単位を有する付加重合性のオリゴマー及びプレポリマーを含有することができる。
【００４８】
更に、本発明に併用可能なエチレン性単量体として、少なくとも一つの（メタ）アクリロイル基を含有するリン酸エステル化合物が挙げられる。該化合物は、リン酸の水酸基の少なくとも一部がエステル化された化合物であり、しかも、（メタ）アクリロイル基を有する限り特に限定はされない。
【００４９】
その他に、特開昭５８−２１２９９４号公報、同６１−６６４９号公報、同６２−４６６８８号公報、同６２−４８５８９号公報、同６２−１７３２９５号公報、同６２−１８７０９２号公報、同６３−６７１８９号公報、特開平１−２４４８９１号公報等に記載の化合物などを挙げることができ、更に「１１２９０の化学商品」化学工業日報社、ｐ．２８６〜ｐ．２９４に記載の化合物、「ＵＶ・ＥＢ硬化ハンドブック（原料編）」高分子刊行会、ｐ．１１〜６５に記載の化合物なども本発明においては好適に用いることができる。これらの中で、分子内に２以上のアクリル基又はメタクリル基を有する化合物が本発明においては好ましく、更に分子量が１０，０００以下、より好ましくは５，０００以下のものが好ましい。
【００５０】
また本発明では、分子内に三級アミノ基を含有する付加重合可能なエチレン性二重結合含有単量体を使用することが好ましい。構造上の限定は特に無いが、水酸基を有する三級アミン化合物を、グリシジルメタクリレート、メタクリル酸クロリド、アクリル酸クロリド等で変性したものが好ましく用いられる。具体的には、特開平１−１６５６１３号、特公平１−２０３４１３号、同１−１９７２１３号記載の集合可能な化合物等が好ましく用いられる。
【００５１】
さらに本発明では、分子内に三級アミノ基を含有する多価アルコール、ジイソシアネート化合物、および分子内にヒドロキシル基と付加重合可能なエチレン性二重結合を含有する化合物の反応生成物を使用することが好ましい。
【００５２】
ここで言う、分子内に三級アミノ基を含有する多価アルコールとしては、トリエタノールアミン、Ｎ−メチルジエタノールアミン、Ｎ−エチルジエタノールアミン、Ｎ−ｎ−ブチルジエタノールアミン、Ｎ−ｔｅｒｔ−ブチルジエタノールアミン、Ｎ，Ｎ−ジ（ヒドロキシエチル）アニリン、Ｎ，Ｎ，Ｎ′，Ｎ′−テトラ−２−ヒドロキシプロピルエチレンジアミン、ｐ−トリルジエタノールアミン、Ｎ，Ｎ，Ｎ′，Ｎ′−テトラ−２−ヒドロキシエチルエチレンジアミン、Ｎ，Ｎ−ビス（２−ヒドロキシプロピル）アニリン、アリルジエタノールアミン、３−（ジメチルアミノ）−１，２−プロパンジオール、３−ジエチルアミノ−１，２−プロパンジオ−ル、Ｎ，Ｎ−ジ（ｎ−プロピル）アミノ−２，３−プロパンジオール、Ｎ，Ｎ−ジ（ｉｓｏ−プロピル）アミノ−２，３−プロパンジオール、３−（Ｎ−メチル−Ｎ−ベンジルアミノ）−１，２−プロパンジオ−ル等が挙げられるが、これに限定されない。
【００５３】
ジイソシアネート化合物としては、ブタン−１，４−ジイソシアネート、ヘキサン−１，６−ジイソシアネート、２−メチルペンタン−１，５−ジイソシアネート、オクタン−１，８−ジイソシアネート、１，３−ジイソシアナートメチル−シクロヘキサノン、２，２，４−トリメチルヘキサン−１，６−ジイソシアネート、イソホロンジイソシアネート、１，２−フェニレンジイソシアネート、１，３−フェニレンジイソシアネート、１，４−フェニレンジイソシアネート、トリレン−２，４−ジイソシアネート、トリレン−２，５−ジイソシアネート、トリレン−２，６−ジイソシアネート、１，３−ジ（イソシアナートメチル）ベンゼン、１，３−ビス（１−イソシアナート−１−メチルエチル）ベンゼン等が挙げられるが、これに限定されない。分子内にヒドロキシル基と付加重合可能なエチレン性二重結合を含有する化合物としては、下記ＭＨ−１からＭＨ−１３等の化合物等が挙げられるが、これに限定されない。
【００５４】
【化１２】
2004240093.tif 000013
【００５５】
好ましくは、２−ヒドロキシエチルメタクリレート、２−ヒドロキシエチルアクリレート、４−ヒドロキシブチルアクリレート、２−ヒドロキシプロピレン−１，３−ジメタクリレート、２−ヒドロキシプロピレン−１−メタクリレート−３−アクリレート等が挙げられる。
【００５６】
これらの反応は、通常のジオール化合物、ジイソシアネート化合物、ヒドロキシル基含有アクリレート化合物の反応で、ウレタンアクリレートを合成する方法と同様に行うことが出来る。
【００５７】
また、これらの分子内に三級アミノ基を含有する多価アルコール、ジイソシアネート化合物、および分子内にヒドロキシル基と付加重合可能なエチレン性二重結合を含有する化合物の反応生成物において具体例を以下に示す。
【００５８】
Ｍ−１：トリエタノールアミン（１モル）、ヘキサン−１，６−ジイソシアネート（３モル）、２−ヒドロキシエチルメタクリレート（３モル）の反応生成物
Ｍ−２：トリエタノールアミン（１モル）、イソホロンジイソシアネート（３モル）、２−ヒドロキシエチルアクリレート（３モル）の反応生成物
Ｍ−３：Ｎ−ｎ−ブチルジエタノールアミン（１モル）、１，３−ビス（１−イソシアナート−１−メチルエチル）ベンゼン（２モル）、２−ヒドロキシプロピレン−１−メタクリレート−３−アクリレート（２モル）の反応生成物
Ｍ−４：Ｎ−ｎ−ブチルジエタノールアミン（１モル）、１，３−ジ（イソシアナートメチル）ベンゼン（２モル）、２−ヒドロキシプロピレン−１−メタクリレート−３−アクリレート（２モル）の反応生成物
Ｍ−５：Ｎ−メチルジエタノールアミン（１モル）、トリレン−２，４−ジイソシアネート（２モル）、２−ヒドロキシプロピレン−１，３−ジメタクリレート（２モル）の反応生成物。
【００５９】
この他にも、特開平１−１０５２３８号、同２−１２７４０４号記載の、アクリレートまたはアルキルアクリレートが用いることが出来る。
【００６０】
本発明に用いる感光性平版印刷版は、光重合性感光層に高分子結合材を含有する。本発明の高分子結合材としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、その他の天然樹脂等が使用出来る。また、これらを２種以上併用してもかまわない。
【００６１】
好ましくはアクリル系のモノマーの共重合によって得られるビニル系共重合が好ましい。さらに、高分子結合材の共重合組成として、（ａ）カルボキシル基含有モノマー、（ｂ）メタクリル酸アルキルエステル、またはアクリル酸アルキルエステルの共重合体であることが好ましい。
【００６２】
カルボキシル基含有モノマーの具体例としては、α，β−不飽和カルボン酸類、例えばアクリル酸、メタクリル酸、マレイン酸、無水マレイン酸、イタコン酸、無水イタコン酸等が挙げられる。その他、フタル酸と２−ヒドロキシメタクリレートのハーフエステル等のカルボン酸も好ましい。
【００６３】
メタクリル酸アルキルエステル、アクリル酸アルキルエステルの具体例としては、メタクリル酸メチル、メタクリル酸エチル、メタクリル酸プロピル、メタクリル酸ブチル、メタクリル酸アミル、メタクリル酸ヘキシル、メタクリル酸ヘプチル、メタクリル酸オクチル、メタクリル酸ノニル、メタクリル酸デシル、メタクリル酸ウンデシル、メタクリル酸ドデシル、アクリル酸メチル、アクリル酸エチル、アクリル酸プロピル、アクリル酸ブチル、アクリル酸アミル、アクリル酸ヘキシル、アクリル酸ヘプチル、アクリル酸オクチル、アクリル酸ノニル、アクリル酸デシル、アクリル酸ウンデシル、アクリル酸ドデシル等の無置換アルキルエステルの他、メタクリル酸シクロヘキシル、アクリル酸シクロヘキシル等の環状アルキルエステルや、メタクリル酸ベンジル、メタクリル酸−２−クロロエチル、Ｎ，Ｎ−ジメチルアミノエチルメタクリレート、グリシジルメタクリレート、アクリル酸ベンジル、アクリル酸−２−クロロエチル、Ｎ，Ｎ−ジメチルアミノエチルアクリレート、グリシジルアクリレート等の置換アルキルエステルも挙げられる。
【００６４】
さらに、本発明の高分子結合材は、他の共重合モノマーとして、下記１）〜１４）に記載のモノマー等を用いる事が出来る。
【００６５】
１）芳香族水酸基を有するモノマー、例えばｏ−（又はｐ−，ｍ−）ヒドロキシスチレン、ｏ−（又はｐ−，ｍ−）ヒドロキシフェニルアクリレート等
２）脂肪族水酸基を有するモノマー、例えば２−ヒドロキシエチルアクリレート、２−ヒドロキシエチルメタクリレート、Ｎ−メチロールアクリルアミド、Ｎ−メチロールメタクリルアミド、４−ヒドロキシブチルメタクリレート、５−ヒドロキシペンチルアクリレート、５−ヒドロキシペンチルメタクリレート、６−ヒドロキシヘキシルアクリレート、６−ヒドロキシヘキシルメタクリレート、Ｎ−（２−ヒドロキシエチル）アクリルアミド、Ｎ−（２−ヒドロキシエチル）メタクリルアミド、ヒドロキシエチルビニルエーテル等
３）アミノスルホニル基を有するモノマー、例えばｍ−（又はｐ−）アミノスルホニルフェニルメタクリレート、ｍ−（又はｐ−）アミノスルホニルフェニルアクリレート、Ｎ−（ｐ−アミノスルホニルフェニル）メタクリルアミド、Ｎ−（ｐ−アミノスルホニルフェニル）アクリルアミド等
４）スルホンアミド基を有するモノマー、例えばＮ−（ｐ−トルエンスルホニル）アクリルアミド、Ｎ−（ｐ−トルエンスルホニル）メタクリルアミド等
５）アクリルアミド又はメタクリルアミド類、例えばアクリルアミド、メタクリルアミド、Ｎ−エチルアクリルアミド、Ｎ−ヘキシルアクリルアミド、Ｎ−シクロヘキシルアクリルアミド、Ｎ−フェニルアクリルアミド、Ｎ−（４−ニトロフェニル）アクリルアミド、Ｎ−エチル−Ｎ−フェニルアクリルアミド、Ｎ−（４−ヒドロキシフェニル）アクリルアミド、Ｎ−（４−ヒドロキシフェニル）メタクリルアミド等
６）弗化アルキル基を含有するモノマー、例えばトリフルオロエチルアクリレート、トリフルオロエチルメタクリレート、テトラフルオロプロピルメタクリレート、ヘキサフルオロプロピルメタクリレート、オクタフルオロペンチルアクリレート、オクタフルオロペンチルメタクリレート、ヘプタデカフルオロデシルメタクリレート、Ｎ−ブチル−Ｎ−（２−アクリロキシエチル）ヘプタデカフルオロオクチルスルホンアミド等
７）ビニルエーテル類、例えば、エチルビニルエーテル、２−クロロエチルビニルエーテル、プロピルビニルエーテル、ブチルビニルエーテル、オクチルビニルエーテル、フェニルビニルエーテル等
８）ビニルエステル類、例えばビニルアセテート、ビニルクロロアセテート、ビニルブチレート、安息香酸ビニル等
９）スチレン類、例えばスチレン、メチルスチレン、クロロメチルスチレン等１０）ビニルケトン類、例えばメチルビニルケトン、エチルビニルケトン、プロピルビニルケトン、フェニルビニルケトン等
１１）オレフィン類、例えばエチレン、プロピレン、ｉ−ブチレン、ブタジエン、イソプレン等
１２）Ｎ−ビニルピロリドン、Ｎ−ビニルカルバゾール、４−ビニルピリジン等
１３）シアノ基を有するモノマー、例えばアクリロニトリル、メタクリロニトリル、２−ペンテンニトリル、２−メチル−３−ブテンニトリル、２−シアノエチルアクリレート、ｏ−（又はｍ−，ｐ−）シアノスチレン等
１４）アミノ基を有するモノマー、例えばＮ，Ｎ−ジエチルアミノエチルメタクリレート、Ｎ，Ｎ−ジメチルアミノエチルアクリレート、Ｎ，Ｎ−ジメチルアミノエチルメタクリレート、ポリブタジエンウレタンアクリレート、Ｎ，Ｎ−ジメチルアミノプロピルアクリルアミド、Ｎ，Ｎ−ジメチルアクリルアミド、アクリロイルモルホリン、Ｎ−ｉ−プロピルアクリルアミド、Ｎ，Ｎ−ジエチルアクリルアミド等。
【００６６】
さらにこれらのモノマーと共重合し得る他のモノマーを共重合してもよい。
さらに、上記ビニル系共重合体の分子内に存在するカルボキシル基に、分子内に（メタ）アクリロイル基とエポキシ基を有する化合物を付加反応させる事によって得られる、不飽和結合含有ビニル系共重合体も高分子結合材として好ましい。
【００６７】
分子内に不飽和結合とエポキシ基を共に含有する化合物としては、具体的にはグリシジルアクリレート、グリシジルメタクリレート、特開平１１−２７１９６９号に記載のあるエポキシ基含有不飽和化合物等が挙げられる。
【００６８】
これらの共重合体は、ゲルパーミエーションクロマトグラフィー（ＧＰＣ）によって測定された質量平均分子量が１〜２０万であるものが好ましいが、この範囲に限定されるものではない。
【００６９】
感光層組成物中における高分子重合体の含有量は、１０〜９０質量％の範囲が好ましく、１５〜７０質量％の範囲が更に好ましく、２０〜５０質量％の範囲で使用することが感度の面から特に好ましい。
【００７０】
更に樹脂の酸価については１０〜１５０の範囲で使用するのが好ましく、３０〜１２０の範囲がより好ましく、５０〜９０の範囲で使用することが、感光層全体の極性のバランスをとる観点から特に好ましく、これにより感光層塗布液での顔料の凝集を防ぐことができる。
【００７１】
本発明の、４２０ｎｍ以上の吸収極大波長を有し、かつ記録波長において透明な色素を含有する層は、高分子結合材と色素を含有して構成されることが基本的構成であり、高分子結合材として好ましい例は、ポリビニルアルコール、ポリサッカライド、ポリビニルピロリドン、ポリエチレングリコール、ゼラチン、膠、カゼイン、ヒドロキシエチルセルロース、カルボキシメチルセルロース、メチルセルロース、ヒドロキシエチル澱粉、アラビアゴム、サクローズオクタアセテート、アルギン酸アンモニウム、アルギン酸ナトリウム、ポリビニルアミン、ポリエチレンオキシド、ポリスチレンスルホン酸、ポリアクリル酸、水溶性ポリアミド等が挙げられる。これらは、単独または２種以上併用し塗布組成物とし用いることができる。特に好ましくは、ポリビニルアルコールが挙げられる。
【００７２】
該層の塗布組成物を調製するには、上記の構成組成物を適当な溶剤（後述する）に溶解して塗布液とすることができ、この塗布液を本発明に係る感光層よりも支持体に対して上側（遠い側）に塗布し、乾燥して形成することができる。
【００７３】
該層の厚みは０．１〜５．０μｍが好ましく、特に好ましくは０．５〜３．０μｍである。該層には、更に必要に応じて界面活性剤、マット剤等の種々の添加剤を含有することができる。
【００７４】
該層の塗布方法としても、上記例に挙げた公知の方法を好適に用いることができる。該層の乾燥温度は、光重合性感光層の乾燥温度よりも低い方がより好ましい。好ましくは光重合性感光層乾燥温度との差が１０℃以上、より好ましくは２０℃以上である場合が好ましく、その場合の上限はせいぜい５０℃程度が好ましい。
【００７５】
また、該層の乾燥温度が、光重合性感光層が含有するバインダーのガラス転移温度（Ｔｇ）より低いことが好ましい。
【００７６】
該層の乾燥温度と、光重合性感光層が含有するバインダーのガラス転移温度（Ｔｇ）の差は２０℃以上であることが好ましく、より好ましくは４０℃以上であり、その差の上限はせいぜい６０℃程度が好ましい。
【００７７】
該層を４２０ｎｍを越える領域に吸収極大波長を有する様にするには、染料や顔料等の色素を含有させることにより達成させることが好ましい。この場合に、４２０ｎｍを越える領域での吸収強度は、１．０以上が好ましく、更には２．０以上が好ましい。また、吸収極大波長が４２０ｎｍを越える場合が好ましいが、その場合の上限については特に限定されないが、便宜的には９００ｎｍ程度までの技術的経済的に可能な範囲が適当である。
【００７８】
但し、該層は画像等を記録する際の露光の記録露光波長においては、実質的に透明であることが好ましく、本発明において、記録露光波長において透明とは、実質的に記録露光波長における該層の吸収強度が０．５以下である場合を言う。
【００７９】
このようにするために、上記する４２０ｎｍを越える領域に吸収極大波長を有する層に含有させる色素は、赤色染料または赤色顔料を使用することが好ましく、特に水溶性赤色染料が好ましい。具体的には、オキソノールレッド５３６Ｎ（ｐＩＮＡ社製）等を挙げることができる。
【００８０】
尚、上記する４２０ｎｍを越える領域に吸収極大波長を有する層の吸収強度を測定するには、例えば、対象の層を可視領域において透明なＰＥＴフィルム（１００μｍ）を支持体として、その上に塗布形成し、分光光度計を用いて４００〜７００ｎｍの透過スペクトルを測定する方法を挙げることができるが、対象の層を塗布により形成せずに直接的に測定可能な場合は、それを直接的に測定する方法であってもかまわない。尚、リファレンスサンプルは、上記塗布する方法の場合には、未塗布のＰＥＴフィルム（１００μｍ）を用いて行うことができる。
【００８１】
本発明に係る感光層及びその他の層の塗布組成物を調製する際に使用する溶剤としては、例えば、アルコール：多価アルコールの誘導体類では、ｓｅｃ−ブタノール、イソブタノール、ｎ−ヘキサノール、ベンジルアルコール、ジエチレングリコール、トリエチレングリコール、テトラエチレングリコール、１，５−ペンタンジオール、またエーテル類：プロピレングリコールモノブチルエーテル、ジプロピレングリコールモノメチルエーテル、トリプロピレングリコールモノメチルエーテル、またケトン類、アルデヒド類：ジアセトンアルコール、シクロヘキサノン、メチルシクロヘキサノン、またエステル類：乳酸エチル、乳酸ブチル、シュウ酸ジエチル、安息香酸メチル等が好ましく挙げられる。
【００８２】
調製された塗布組成物は、従来公知の方法で支持体上に塗布し、乾燥し、感光性平版印刷版材料を作製することができる。塗布液の塗布方法としては、例えばエアドクタコータ法、ブレードコータ法、ワイヤバー法、ナイフコータ法、ディップコータ法、リバースロールコータ法、グラビヤコータ法、キャストコーティング法、カーテンコータ法及び押し出しコータ法等を挙げることができる。
【００８３】
塗布層の乾燥温度は、光重合性感光層の場合、低いと充分な耐刷性を得ることができず、また高過ぎるとマランゴニーを生じてしまうばかりか、非画線部のカブリを生じてしまう。好ましい乾燥温度範囲としては、６０〜１６０℃の範囲が好ましく、より好ましくは８０〜１４０℃、特に好ましくは、９０〜１２０℃の範囲で乾燥することが好ましい。重合性感光層以外の層の温度についても、上記の範囲において行うことが好ましい。
【００８４】
【実施例】
以下に、合成例、支持体作製例、実施例を具体的に示すが、本発明の実施態様は、これ等に限定されるものでない。尚、実施例における「部」は、特に断りない限り「質量部」を表す。
【００８５】
実施例１
（バインダーの合成）
（アクリル系共重合体１の合成）
窒素気流下の三ツ口フラスコに、メタクリル酸３０部、メタクリル酸メチル５０部、メタクリル酸エチル２０部、イソプロピルアルコール５００部及びα、α′−アゾビスイソブチロニトリル３部を入れ、窒素気流中８０℃のオイルバスで６時間反応させた。その後、イソプロピルアルコールの沸点で１時間還流を行った後、トリエチルアンモニウムクロライド３部及びグリシジルメタクリレート２５部を加えて３時間反応させ、アクリル系共重合体１を得た。ＧＰＣを用いて測定した質量平均分子量は約３５，０００、ＤＳＣ（示差熱分析法）を用いて測定したガラス転移温度（Ｔｇ）は約８５℃であった。
【００８６】
（支持体の作製）
厚さ０．３ｍｍのアルミニウム板（材質１０５０，調質Ｈ１６）を６５℃に保たれた５％水酸化ナトリウム水溶液に浸漬し、１分間の脱脂処理を行った後、水洗した。この脱脂アルミニウム板を、２５℃に保たれた１０％塩酸水溶液中に１分間浸漬して中和した後、水洗した。次いで、このアルミニウム板を、０．３質量％の硝酸水溶液中で、２５℃、電流密度１００Ａ／ｄｍ２の条件下に交流電流により６０秒間、電解粗面化を行った後、６０℃に保たれた５％水酸化ナトリウム水溶液中で１０秒間のデスマット処理を行った。デスマット処理を行った粗面化アルミニウム板を、１５％硫酸溶液中で、２５℃、電流密度１０Ａ／ｄｍ２、電圧１５Ｖの条件下に１分間陽極酸化処理を行い、更に１％ポリビニルホスホン酸で７５℃で親水化処理を行って支持体を作製した。この時、表面の中心線平均粗さ（Ｒａ）は０．６５μｍであった。
【００８７】
（感光性平版印刷版材料の作製）
上記支持体上に、下記組成の光重合性感光層塗工液１を乾燥時１．５ｇ／ｍ２になるようワイヤーバーで塗布し、９５℃で１．５分間乾燥し、光重合感光層塗布試料を得た。
【００８８】
2004240093.tif 000014
上記光重合感光層塗布試料上に、下記組成の酸素遮断層塗工液１を乾燥時１．８ｇ／ｍ２になるようアプリケーターで塗布し、７５℃で１．５分間乾燥して、感光層上に酸素遮断層を有する感光性平版印刷版試料１〜４を作製した。
【００８９】
（酸素遮断層塗工液１）
ポリビニルアルコール（ＧＬ−０５：日本合成化学社製）        ８９部
水溶性ポリアミド（Ｐ−７０：東レ社製）                      １０部
界面活性剤（サーフィノール４６５：日信化学工業社製）      ０．５部
水                                                        ９００部
（感光性平版印刷版の評価）
（感度）
得られた感光性平版印刷版試料１〜４に４０８ｎｍ、３０ｍＷ出力のレーザー光源を備えたプレートセッター（タイガーキャット：ＥＣＲＭ社製改造品）を用いて、２４００ＤＰＩで露光を行った。露光パターンは、１００％画像部と、１７５ＬＰＩ  ５０％のスクエアードットを使用した。次いで、版材を１０５度で１０秒加熱処理するプレヒート部、現像前にオーバーコート層を除去する前水洗部、下記組成の現像液を充填した現像部、版面に付着した現像液を取り除く水洗部、画線部保護のためのガム液（ＧＷ−３：三菱化学社製を２倍希釈したもの）処理部を備えたＣＴＰ自動現像機（ＰＨＷ２３−Ｖ：Ｔｅｃｈｎｉｇｒａｐｈ社製）で現像処理を行い、感光性平版印刷版を得た。感光性平版印刷版の版面に記録された１００％画像部において、膜減りが観察されない最低量の露光エネルギー量を記録エネルギーとし、感度の指標とした。記録エネルギーが小さい程高感度であることを表す。結果は表１に示す。
【００９０】
（現像液組成（下記添加剤を含有する水溶液））
Ａケイ酸カリ                                          ８．０質量％
ニューコールＢ−１３ＳＮ：日本乳化剤（株）製          ３．０質量％
苛性カリ                                ｐＨ＝１２．３となる添加量
（セーフライト性）
条件Ａ：白色蛍光灯（三菱電機社製３６Ｗ白色蛍光灯「ネオルミスーパーＦＬＲ−４０ＳＷ／Ｍ／３６−Ｂ」）に安中特殊硝子製作所（株）製のアクリル製ＵＶカットフィルター・ノンイエロータイプをセットしたのち３５０ルクスの照度下に、感光性平版印刷版を５分おきに６０分までさらした後、感度評価と同様の現像条件で現像した。その後、現像インキＰＩ２（富士フィルム社製）を用いてインキ盛りを行い、汚れを評価した。汚れが発生しない最長時間をセーフライト時間とした。
【００９１】
条件Ｂ：白色蛍光灯（三菱電機社製３６Ｗ白色蛍光灯「ネオルミスーパーＦＬＲ−４０ＳＷ／Ｍ／３６−Ｂ」）をそのままで３５０ルクスの照度下に、感光性平版印刷版を５分おきに６０分までさらした後、条件Ａと同様に評価した。
【００９２】
得られた試料１〜８の結果を表１に示す。
【００９３】
【表１】
2004240093.tif 000015
【００９４】
表１の結果から明らかなように、本発明の非黄色安全光のもとで取り扱えば白色に近い作業性の良い環境下にあるにもかかわらず、セーフライト性が大幅に向上している。
【００９５】
実施例２
実施例１の付加重合可能なエチレン性二重結合含有単量体をＭ−３からＭ−５に置き換え、重合開始剤と分光増感色素を表２に記載のものを用いる以外は、実施例１と同様にして光重合感光層塗布試料を得た。
【００９６】
上記光重合感光層塗布試料上に、下記組成の酸素遮断層塗工液１を乾燥時１．８ｇ／ｍ２になるようアプリケーターで塗布し、７５℃で１．５分間乾燥して、感光層上に酸素遮断層を有する感光性平版印刷版試料を作製した。
【００９７】
（酸素遮断層塗工液１）
ポリビニルアルコール（ＧＬ−０５：日本合成化学社製）        ８９部
水溶性ポリアミド（Ｐ−７０：東レ社製）                      １０部
界面活性剤（サーフィノール４６５：日信化学工業社製）      ０．５部
水                                                        ９００部
さらにその上に、下記組成の色素含有層塗工液１を乾燥時０．５ｇ／ｍ２になるようアプリケーターで塗布し、７５℃で１．５分間乾燥し感光性平版印刷版試料１１〜１４を作製した。
【００９８】
（色素含有層塗工液１）
ポリビニルアルコール（ＧＬ−０３：日本合成化学社製）        ７８部
水溶性ポリアミド（Ｐ−７０：東レ社製）                      ２０部
界面活性剤（Ｆ１４２Ｄ：大日本インキ工業社製）            ０．５部
オキソノールレッド５３６Ｎ（ＰＩＮＡ社製）                    ２部
水                                                        ９００部
（感光性平版印刷版の評価）
得られた感光性平版印刷版試料１１〜１４について、実施例１と同様に感度とセーフライト性の評価を行ない、試料１１〜１８を得た。結果を表２に示す。
【００９９】
【表２】
2004240093.tif 000016
【０１００】
表２の結果から明らかなように、本発明の非黄色安全光のもとで取り扱えば白色に近い作業性の良い環境下にあるにもかかわらず、セーフライト性が大幅に向上している。
【０１０１】
【発明の効果】
本発明により、高感度で、かつ、より白色に近い明室環境下での作業ができる感光性平版印刷版の画像形成方法を提供することができた。